(57)【要約】      （修正有）【課題】  格段にソフトでしなやかな風合を有し、発色性が高く、同色性が良好で、染色バッチごとの色のバラツキが少なく、色の再現性が高い染色物が得られ、かつ染色堅牢度性能に優れたポリエステル繊維とアクリル繊維との混用品を提供する。【解決手段】  ポリエステル繊維とアクリル繊維との混用品であって、ポリエステル繊維が、ポリエチレンテレフタレートに分子量３００〜２０００のポリエチレングリコールを３〜６重量％共重合したポリエステルで、９０重量％以上がエチレンテレフタレート繰り返し単位からなるポリエチレンテレフタレートからなり、単糸デシテックスが１．４以下で、測定周波数１１０Ｈｚにおける力学的損失正接（ｔａｎδ）が最大を示す温度（Ｔｍａｘ）が８５℃以上１０５℃以下であるポリエステル繊維とアクリル繊維との混用品。【選択図】  なし【特許請求の範囲】
【請求項１】
ポリエステル繊維とアクリル繊維との混用品であって、ポリエステル繊維がポリエチレンテレフタレートに分子量３００〜２０００のポリエチレングリコールを３〜６重量％共重合したポリエステルで、９０重量％以上がエチレンテレフタレート繰り返し単位からなるポリエチレンテレフタレートからなり、単糸デシテックスが１．４以下で、測定周波数１１０Ｈｚにおける力学的損失正接（ｔａｎδ）が最大を示す温度（Ｔｍａｘ）が８５℃以上１０５℃以下であることを特徴とするポリエステル繊維とアクリル繊維との混用品。
【請求項２】
ポリエステル繊維が、繊度変動値Ｕ％が１．０％以下で、且つ、繊度変動周波数解析による１０〜８０ｍの周期における変動係数ＣＶ値の最大値が０．３％以下（但し、繊度変動値Ｕ％の測定は、糸長５００ｍに渡り測定する）であることを特徴とする請求項１記載のポリエステル繊維とアクリル繊維との混用品。
【請求項３】
ＪＩＳ−Ｌ−０８４４  Ａ−２法における洗濯堅牢度が３級以上であって、ＪＩＳ−Ｌ−０８４８法における汗アルカリ堅牢度が３級以上であることを特徴とする請求項１または２記載のポリエステル繊維とアクリル繊維との混用品。
【発明の詳細な説明】
【技術分野】
【０００１】
本発明はポリエステル繊維とアクリル繊維との混用品に関するものである。さらに詳しくは、易染性ポリエステルを混用することによりアクリル繊維を痛めずにアクリル繊維本来の風合、物性を最大限に発揮し、従来にない格段にソフトでしなやかな風合を有し、染色における色の再現性、堅牢度性能が良好で、且つポリエステルの機能性を兼備したポリエステル繊維とアクリル繊維との混用布帛の染色製品に関するものである。
【背景技術】
【０００２】
アクリル繊維からなる布帛は、常圧染色ができ、染色性、発色性がよく、軽く、かさ高性、保温性、着心地のよさなど優れた特性を持っている反面、耐磨耗性が弱く、毛玉ができやすい、湿熱時に変形などの欠点がある。このため、アクリル繊維に欠けているこれらの機能性に優れたポリエステル繊維を混用して形態安定性、しわ回復性、耐摩耗性を向上さることが行われている。
【０００３】
ポリエステル繊維は強度、寸法安定性、イージーケアー性に優れ、アクリル繊維の欠点を補い得るものであるが、ポリエステル繊維の難染性ゆえアクリル繊維の通常の染色温度である９５〜１００℃で染色すると、ポリエステル繊維の発色性は著しく低く、アクリル繊維との同色性は得られない。一方、通常のポリエステル繊維の染色温度である１３０〜１３５℃の高温で染色してもアクリル繊維との同色性は得られず、アクリル繊維の風合が損なわれるばかりか黄化着色が発生するなどの問題が発生する。また、染色温度を下げて常圧下でキャリヤー剤を用いて染色した場合には、アクリル繊維への分散染料による染着が増大し、アクリル繊維との同色性は得られないばかりか、染色堅牢度の低下や、繊維中の脱キャリヤー処理が困難なこと、キャリヤー臭による作業環境の低下等の問題がある。
【０００４】
そこで、アクリル繊維の脆化を起こさせない温度領域で染色可能な常圧可染型ポリエステル繊維として、ナトリウムスルホイソフタル酸を５モル％以上共重合したカチオン染料可染型ポリエステル繊維の製造法が特許文献１、２に開示されている。しかしながら、染色性は高められるものの原糸強度が低く、伸縮回復性が乏しく、ソフトでしなやかな風合は得られず、耐薬品性が低く、カチオン染料の耐光堅牢度が乏しい等の問題がある。
また、ポリエチレングリコールの共重合による易染性ポリエステル繊維の製造法が特許文献３に開示されている。しかしながら、染色性は良好なものの原糸での沸水収縮率が高く、原糸使いにおいてはソフトでしなやかな風合が得られない、原糸が黄変しやすく淡色系においては鮮明性が得られない等の問題がある。
【０００５】
さらに、５０００〜８０００ｍ／分の高速紡糸により繊維内部構造をかえた易染性ポリエステル繊維の製造法が特許文献４、５に開示されている。これらの高速紡糸によるポリエステル繊維は従来のポリエステル繊維に比べ易染性になっているものの完全な常圧可染とはいいがたく、濃色に染色するには、１１０〜１２０℃の染色温度が必要であり、アクリル繊維との同色性は劣り、しかもソフトでしなやかな風合は得られない等の問題がある。
【０００６】
従って、現状ではポリエステル繊維とアクリル繊維の混用品に対して、ポリエステル繊維とアクリル繊維の発色性、混用品の風合との兼ね合いから妥協点を見出した染色条件が採用され、ポリエステル繊維は分散染料での染色が行われている。しかるに分散染料で染色した場合、アクリル繊維に分散染料が過度に染まり、その染着性がコントロールできないことから染色時の色ブレが大きく、ポリエステル繊維との同色性が悪い問題がある。しかも、染色された混用布帛の染色堅牢度が低下するという問題や、ポリエステル繊維の発色性が低く、イラツキとよばれる欠点があり、品質の悪い染色製品しか得られていないのが実状である。さらにマルチタイプのポリエステル繊維を用いた場合、ハイマルチになるにつれソフトな風合は得やすくなるものの発色性の低下が大きく、染色バッチ毎の色のバラつきもより大きくなり、アクリル繊維との同色性も悪く、より品質の悪い染色製品しか得られていないのが実状である。
【特許文献１】特公昭６１−１７９３９号公報
【特許文献２】特開昭６１−３４０２２号公報
【特許文献３】特開平１０−２５１９２８号公報
【特許文献４】特公平０１−１５６１０号公報
【特許文献５】特開昭５９−５９９１１号公報
【発明の開示】
【発明が解決しようとする課題】
【０００７】
本発明は、改質されたポリエステル繊維とアクリル繊維を混用することにより、ポリエステル繊維の発色性が高く、同色性が良好で染色における色の再現性が高く、染色堅牢度性能の高い従来にない格段にソフトでしなやかな風合を有する混用染色製品を提供することを目的とする。
【課題を解決するための手段】
【０００８】
本発明者はアクリル繊維に混用するポリエステル繊維について鋭意研究を行った結果、ポリエチレンテレフタレートに分子量３００〜２０００のポリエチレングリコールを３〜６重量％共重合したポリエステルを５０００ｍ／分以上の巻き取り速度で紡糸したポリエステル繊維をアクリル繊維と混用した布帛が上記課題を解決することを見出し、更に検討した結果、本発明をなすに至った。
【０００９】
すなわち本発明は、以下のとおりである。
（１）ポリエステル繊維とアクリル繊維との混用品であって、ポリエステル繊維がポリエチレンテレフタレートに分子量３００〜２０００のポリエチレングリコールを３〜６重量％共重合したポリエステルで、９０重量％以上がエチレンテレフタレート繰り返し単位からなるポリエチレンテレフタレートからなり、単糸デシテックスが１．４以下で、測定周波数１１０Ｈｚにおける力学的損失正接（ｔａｎδ）が最大を示す温度（Ｔｍａｘ）が、８５℃以上１０５℃以下であることを特徴とするポリエステル繊維とアクリル繊維との混用品。
（２）ポリエステル繊維が、繊度変動値Ｕ％が１．０％以下で且つ、繊度変動周波数解析による１０〜８０ｍの周期における変動係数ＣＶ値の最大値が０．３％以下（但し、繊
度変動値Ｕ％の測定は、糸長５００ｍに渡り測定する）であることを特徴とする上記（１）記載のポリエステル繊維とアクリル繊維との混用品。
（３）ＪＩＳ−Ｌ−０８４４  Ａ−２法における洗濯堅牢度が３級以上であって、ＪＩＳ−Ｌ−０８４８法における汗アルカリ堅牢度が３級以上であることを特徴とする上記（１）または（２）記載のポリエステル繊維とアクリル繊維との混用品。
【発明の効果】
【００１０】
ポリエチレンテレフタレートに分子量３００〜２０００のポリエチレングリコールを３〜６重量％共重合した単糸デシテックスが１．４以下のポリエステルを５０００ｍ／分以上の巻き取り速度で紡糸した易染性ポリエステル繊維とアクリル繊維を混用することでポリエステル繊維の発色性が高く、同色性が良好で、染色における色の再現性や染色堅牢度が高く、従来にない格段にソフトでしなやかな風合を有する混用染色製品が得られるという効果を奏する。
【発明を実施するための最良の形態】
【００１１】
本発明について、以下に詳細に説明する。
本発明は、ポリエステル繊維とアクリル繊維との混用品において、ポリエステル繊維が、ポリエチレンテレフタレートに分子量３００〜２０００のポリエチレングリコールを３〜６重量％共重合したポリエステルで、９０重量％以上がエチレンテレフタレート繰り返し単位からなるポリエチレンテレフタレートからなることを特徴とする。
本発明に用いられるポリエステル繊維における共重合成分であるポリエチレングリコールは、ポリエステル繊維の非晶構造に適当な乱れを起こし、染色性の向上に寄与するものである。
【００１２】
ポリエチレングリコールの分子量が３００未満のものは、易染効果が不十分で常圧可染性を達成するためには６重量％以上の共重合量が必要となり、ポリマー色調が悪化するため好ましくない。また、ポリエチレンテレフタレートは真空下での重合のため分子量が３００未満のポリエチレングリコールの場合、一部がプロダクト系外に飛散する恐れがあり、ポリマー組成が不安定となる。一方、ポリエチレングリコールの分子量が２０００を越えた場合、ブロック共重合にともない超高分子成分が増大し、染色堅牢度、耐光性の低下が顕在化するため好ましくない。
【００１３】
また、ポリエチレングリコールの共重合量が３重量％未満の場合には、常圧での染色性が不十分であり、常圧可染性は得られない。一方、６重量％を越える場合には、常圧での染色性は十分であるが、ポリマー色調が悪化し、５０００ｍ／分以上の巻き取り速度においては、糸切れや毛羽の発生が多くなり、紡糸安定生産が困難となる。特に、繊度が細い領域では、この問題が顕著である。さらに、製糸されたフィラメントは耐光堅牢度、染色堅牢度が悪化し好ましくない。
【００１４】
本発明におけるポリエステル繊維は、超高速紡糸法を用いるため、従来法によるポリエステル繊維に比べソフトな風合を有しており、更にポリエチレングリコールを共重合することで結晶化が抑制され、更にソフトな風合であり、繊度を細くすることで、更に一段とソフト感を増すことができる。本発明が求める従来にない格段にソフトでナイロンに近いしなやかな風合を有した混用品を得るには、ポリエステル繊維の単糸デシテックスが１．４以下とする必要がある。単糸デシテックスが１．４を越えると他素材が有する独特の風合を損ないポリエステル繊維の硬質な風合が強調されることとなる。好ましくは１．２以下である。
【００１５】
本発明におけるポリエステル繊維は、動的粘弾性測定から求められる損失正接のピーク温度（以下、Ｔｍａｘと称す）が８５℃以上１０５℃以下であることが必要である。これは、この範囲で本発明が求める従来にない格段にソフトでしなやかな風合が確保できるばかりか、染色性が高まり、単糸デシテックスが小さくなっても発色性が高いため、アクリル繊維への分散染料の染着量が少なくなり、染色バッチごとの色の再現性、染色堅牢度が良好となる。Ｔｍａｘは、非晶部の分子の移動性に対応するので、この値が小さくなるほど染料が非晶部に入りやすくなり、すなわち染色性が高くなるといえる。
【００１６】
本発明におけるポリエステル繊維は、Ｔｍａｘが１０５℃を越えると染色改善効果が少なく、より高い温度での染色が必要となりアクリル繊維の脆化の問題が発生しやすくなるので好ましくない。しかしＴｍａｘが低すぎると力学物性、耐熱性の低下等の問題が出てくる。Ｔｍａｘの特に好ましい範囲は９０℃以上１００℃以下である。
また、Ｔｍａｘほど重要な条件ではないが、Ｔｍａｘにおける損失正接の値（以下、ｔａｎδｍａｘと称す）は０．１３〜０．２２程度が好ましい。損失正接の値は非晶量に対応しており、この範囲から外れると本発明で得られる風合の悪化や染色性、染色堅牢度が悪化するばかりか色の再現性が悪くなる惧れがある。
【００１７】
一般に、繊維の繊度を細くして布帛化した場合、布帛の染色性が淡色化する傾向にあるが、本発明では、高速紡糸化及びポリエチレングリコールの共重合化により、染色性を改善したポリエステル繊維を用いるため、繊度を細くしても、十分な染色性が得られるという特徴を有している。
【００１８】
次に本発明におけるポリエステル繊維の製造法について述べる。
本発明でいうポリエステル繊維とは構成単位の少なくとも９０％以上がエチレンテレフタレートであり、前記のポリエチレングリコール成分以外にも５モル％以下の他の成分を共重合していてもよい。例えば、ペンタエリスリトール、トリメチロールプロパン、トリメリット酸、ホウ酸等の鎖分岐剤を小割合重合したものであってもよい。
また、前記共重合成分の他に通常のエステル交換触媒、重合触媒、リン化合物、二酸化チタン等の艶消し剤、着色防止剤、酸化分解防止剤、消泡剤、ケイ光増白剤、顔料などを必要に応じて含有させてもよい。
【００１９】
本発明におけるポリエステル繊維を構成するポリマーの重合方法は、公知の方法を採用することができる。すなわち、ポリエチレングリコールはテレフタル酸、エチレングリコール等と反応させてもよく、あるいはテレフタル酸ジメチルとエチレングリコールをエステル交換反応を行った後に反応させてもよく、ポリエステルの重合反応が完了する任意の段階で添加してもよい。また、現在工業生産が行われているバッチ重合法、連続重合法のいずれも適用できる。
【００２０】
本発明におけるポリエステル繊維は、５０００ｍ／分以上の巻き取り速度である高速紡糸法によって得ることができる。一方、当該共重合ポリエステルを通常法や直延法を用いて繊維化しても、タンパク繊維と混用した時の風合として従来にない格段にソフトでしなやかさは得ることは困難である。また染色バッチごとの色の再現性も不良となる。これは高速紡糸で得た繊維の非晶部分の配向が通常法や直延法で得た繊維のそれよりもはるかに小さいことに起因する。特に、本発明で用いるポリマーは非晶部分に適度に分子鎖の長いポリエチレングリコールを有するので、非晶部の配向が一層低下し、染色性が向上するばかりかソフトでしなやかな風合がいっそう助長され、しかも力学物性に優れた画期的な繊維となる。
【００２１】
本発明において従来にない格段にソフトでしなやかな風合を付与するため単糸デシテックスを１．４以下とし、高速紡糸法において製糸した場合、繊度斑による染め斑が顕在化することが明らかとなった。この事態を回避するため本発明者らは鋭意研究を重ねた結果、単糸デシテックスが１．４以下で、５０００ｍ／分以上の高速紡糸法において、図１、２に示す、紡孔芯間距離が８ｍｍ以上である紡口を使用することで紡糸が安定化し、繊度変動が減少し、染め斑が回避されることを見出した。
【００２２】
紡孔芯間距離が８ｍｍ未満の場合、繊維長手方向の繊度変動値Ｕ％が１．０％以上となり、繊度の変動が大きくなる。更に、その変動を周波数解析すると、繊度変動周波数解析による１０〜５０ｍ周期変動係数が大きくなり、その最大値であるＣＶ値が０．３％を越え、一口編地による均染性の評価を行なうと、筋状の染め斑が顕在化し、高品質の易染性ポリエステルが得られない。さらに芯間距離が８ｍｍ未満の場合、超高速紡糸に特有に生ずるネッキング延伸に伴う随伴気流の影響が大きく、糸揺れにより繊度斑となる。
【００２３】
本発明におけるポリエステル繊維のＵ％及びその周波数解析チャートを図４に示す。これより、繊維繊度の長手方向の変動が極めて少なく、繊維の長手方向に伴なう特異な周波数変動は無く、ＣＶ値は０．３％以下と極めて小さい値であり、繊度が長手方向に非常に安定して均一であるといえる。
繊度斑をより小さくし、より安定化するためには、紡口芯間距離１０ｍｍ以上が好ましい。また、５０００ｍ以上の高速紡糸で円周冷却からなる冷却筒を付帯する紡糸設備を使用する場合の紡孔配列は１重円配列が好ましいが、芯間距離が８ｍｍ以下となる場合は多周円に紡孔を配列する必要があり、この際の内層部に位置する紡口芯間距離は外層紡孔の随伴気流が付加されるため１０ｍｍ以上、好ましくは１２ｍｍ以上の芯間距離にすることが好ましい。一方、芯間距離が３０ｍｍを越える場合は、Ｕ％及び品位への改善効果が見られず、紡口サイズが巨大となり工業生産上実用的でない。
【００２４】
一方、単糸デシテックスが１．４以下で、５０００ｍ／分以上の高速紡糸において、糸
切れ、毛羽が多発する原因は定かではないが、本発明において、易染性を付与するためにポリエチレングリコールを共重合しており、耐熱性が通常のポリエチレンテレフタレートに対比して劣るため、重合工程および紡糸工程における粘度斑や触媒、添加剤の凝集物等が生じやすく、単糸デシテックスが１．４以下で、５０００ｍ／分以上の高速紡糸の場合、粘度変動や触媒、添加剤の凝集物等の影響を受けやすく、糸切れ、毛羽多発が顕在化したものと考えられる。
【００２５】
糸切れ、毛羽を防止するため、ポリマー重合段階および紡糸工程において異常滞留を極力防止するなど細心の注意を払う必要があるが、異常滞留部を完全に解消することは困難である。そこで、粘度変動や触媒、添加剤の凝集物の影響を回避するため鋭意検討の結果、ポリマーの紡口からの吐出線速度を２０ｃｍ／秒以上、１００ｃｍ／秒以下とすることで糸切れ、毛羽が解消される事を見出した。
【００２６】
紡孔吐出線速度２０ｃｍ／秒未満では糸切れ、毛羽が多発し易く、好ましくは４０ｃｍ／秒以上が好ましい。紡孔吐出線速度が１００ｃｍ／秒を越えると、メルトフラクチャーとなり易く、紡糸の不安定化、紡糸不能の原因となる。また、紡孔吐出線速度２０ｃｍ／秒未満の場合、繊度変動周波数解析による３０〜８０ｍの長周期の変動ＣＶ値が０．３％を越える大きな値となり、一口編地による均染性評価を行なうとバンド状の染め斑が顕在化し、高品位、高品質の易染性ポリエステル繊維が得られない。
【００２７】
本発明におけるポリエステル繊維は、例えば、図３に示す紡糸装置を用いて製造することができる。本発明に用いられる給糸用ノズルからなる収束ガイド、巻取装置、およびその他の溶融紡糸に必要な装置は、公知のものを使用してよい。また、本発明に用いる仕上油剤は、エマルジョンタイプ、ストレートタイプの何れでもよく、その成分は既知のものでよい。
本発明の易染性ポリエステル繊維は、特に限定はしないが総繊度が１０〜１７０デシテックスでの繊維が好ましく適用される。また繊維の形態は、長繊維でも短繊維でもよく、長さ方向に均一なものや太細のあるものでもよい。そして、繊維が加工される糸条の形態としては、リング紡績糸、オープンエンド紡績糸、エアジェット精紡糸等の紡績糸、甘撚糸〜強撚糸、仮撚加工糸（ＰＯＹの延伸仮撚糸を含む）、空気噴射加工糸、押し込み加工糸、ニットデニット加工糸等がある。
【００２８】
本発明でいう混用品は、本発明の目的を損なわない範囲内でポリトリメチレンテレフタレート系繊維、ポリアミド繊維、スパンデックス、綿、キュプラ、ビスコースレーヨン繊維、タンパク繊維等他の繊維を混紡（サイロスパンやサイロフィル等）、交絡混繊（高収縮糸との異収縮混繊糸等）、交撚、複合仮撚（伸度差仮撚等）、２フィード空気噴射加工等の混用の手段によるものであることができる。
【００２９】
本発明において、混用されるアクリル繊維は、アクリロニトリル重合体及びアクリロニトリル共重合体、モダクリル繊維から構成されている繊維であって、アクリロニトリル重合体は、重量分率で８５％以上１００％未満のアクリロニトリルを含有するもの、モダクリル繊維は重量分率で１０％以上８５％未満のアクリロニトリルを含有するものをいう。
アクリロニトリルと共重合可能な単量体としては、アクリル酸及びそのエステル類、アクリルアミド及びＮ置換アミド類、塩化ビニル等のビニルハライド類、酢酸ビニル等のビニルエステル類、イタコン酸、マレイン酸等のビニルカルボン酸及びそのエステル類、塩化ビニリデン等のビニリデンハライド類、ビニルピリジン及びそのＮ置換体類、ビニルピロリドン、スチレン、アリルスルホン酸、メタリルスルホン酸、スチレンスルホン酸等のスルホン酸化合物及びその塩類が挙げられ、これらの２種類以上を共重合に用いることもできる。
【００３０】
またその組成中に酸化アンチモン等の難燃性を向上させるための練り込み剤や酸化チタン等の艶消し剤、あるいは他の目的のために使用される練り込み剤が含有されていてもよい。これらの共重合体の重合方法は、通常知られているビニル系単量体の重合方法であればいずれでもよく、例えばレドックス触媒を用いた水相懸濁重合、溶液重合、あるいは乳化重合等が一般的に用いられているが、重合方法及び重合条件によって何等限定されるものではない。
【００３１】
本発明の混用品におけるポリエステル繊維とアクリル繊維の割合は、ポリエステル繊維が概ね６５重量％以下であることが好ましい。混用の割合は混用品の形態あるいは用途に応じて選択される。その他にポリトリメチレンテレフタレート系繊維、スパンデックス、綿、麻、キュプラ、ビスコースレーヨン、アセテート、ナイロン等が混用されることもありうる。中でもポリトリメチレンテレフタレート繊維やナイロンカバリング糸を用いた３者混用の場合にはよりソフトな風合が得られるとともに体の動きに追従し、優れたストレッチ性が得られるとともに、伸長回復性のも優れ、長く着用しても形態安定性、防シワ性にも優れ好ましい。
【００３２】
本発明において、混用されるポリトリメチレンテレフタレート系繊維とは、トリメチレンテレフタレート単位を主たる繰り返し単位とするポリエステル繊維をいい、トリメチレンテレフタレート単位を約５０モル％以上好ましくは７０モル％以上、さらには８０モル％以上、ささらに好ましくは９０モル％以上のものをいう。従って、第三成分として他の酸成分及び／又はグリコール成分の合計量が、約５０モル％以下好ましくは３０モル％以下、さらには２０モル％以下、さらに好ましくは１０モル％以下の範囲で含有されたポリトリメチレンテレフタレートを包含する。
【００３３】
ポリトリメチレンテレフタレート系繊維の好ましい特性としては、強度は２〜５ｃＮ
／ｄｔｅｘ、好ましくは２．５〜４．５ｃＮ／ｄｔｅｘ、さらには３〜４．５ｃＮ／ｄｔｅｘが好ましい。伸度は３０〜６０％、好ましくは３５〜５５％、さらには４０〜５５％が好ましい。弾性率は３０ｃＮ／ｄｔｅｘ以下、好ましくは１０〜３０ｃＮ／ｄｔｅｘ、さらには１２〜２８ｃＮ／ｄｔｅｘ、特に１５〜２５ｃＮ／ｄｔｅｘが好ましい。１０％伸長時の弾性回復率は７０％以上、好ましくは８０％以上、さらには９０％以上、最も好ましくは９５％以上である。
【００３４】
ポリトリメチレンテレフタレートは、テレフタル酸又はその機能的誘導体と、トリメチレングリコール又はその機能的誘導体とを、触媒の存在下で、適当な反応条件下に結合せしめることにより合成される。
この合成過程において、適当な一種又は二種以上の第三成分を添加して共重合ポリエステルとしてもよいし、又、ポリエチレンテレフタレート、ポリブチレンテレフタレート等のポリトリメチレンテレフタレート以外のポリエステル、ナイロンとポリトリメチレンテレフタレートを別個に合成した後、ブレンド（ブレンドする際のポリトリメチレンテレフタレートの含有率は、質量％で５０％以上である）したり、複合紡糸（偏芯鞘芯、サイドバイサイド等）により少なくとも一成分がポリトリメチレンテレフタレートで構成される
潜在捲縮発現性ポリエステル系繊維としてもよい。
【００３５】
複合紡糸に関しては、特公昭４３−１９１０８号公報、特開平１１−１８９９２３号公報、特開２０００−２３９９２７号公報、特開２０００−２５６９１８号公報等に例示されるような、第一成分がポリトリメチレンテレフタレートであり、第二成分がポリトリメチレンテレフタレート、ポリエチレンテレフタレート、ポリブチレンテレフタレート等のポリエステル、ナイロンを並列的あるいは偏芯的に配置したサイドバイサイド型又は偏芯シースコア型に複合紡糸したものがあり、特にポリトリメチレンテレフタレートと共重合ポリトリメチレンテレフタレートの組み合わせや、固有粘度の異なる二種類のポリトリメチレンテレフタレートの組み合わせが好ましく、特に、特開２０００−２３９９２７号公報に例示されるような固有粘度の異なる二種類のポリトリメチレンテレフタレートを用い、低粘度側が高粘度側を包み込むように接合面形状が湾曲しているサイドバイサイド型に複合紡糸したものが、高度のストレッチ性と嵩高性を兼備するものであり特に好ましい。
【００３６】
二種類のポリトリメチレンテレフタレートの固有粘度差は０．０５〜０．４（ｄｌ／ｇ）であることが好ましく、特に０．１〜０．３５（ｄｌ／ｇ）、さらに０．１５〜０．３５（ｄｌ／ｇ）がよい。例えば高粘度側の固有粘度を０．７〜１．３（ｄｌ／ｇ）から選択した場合には、低粘度側の固有粘度は０．５〜１．１（ｄｌ／ｇ）から選択されるのが好ましい。尚、低粘度側の固有粘度は０．８（ｄｌ／ｇ）以上が好ましく、特に０．８５〜１．０（ｄｌ／ｇ）、さらに０．９〜１．０（ｄｌ／ｇ）がよい。
【００３７】
また、この複合繊維自体の固有粘度即ち平均固有粘度は、０．７〜１．２（ｄｌ／ｇ）がよく、０．８〜１．２（ｄｌ／ｇ）がより好ましい。特に、８５〜１．１５（ｄｌ／ｇ）が好ましく、さらに０．９〜１．１（ｄｌ／ｇ）がよい。
なお、本発明でいう固有粘度の値は、使用するポリマーではなく、紡糸されている糸の粘度を指す。この理由は、ポリトリメチレンテレフタレート特有の欠点としてポリエチレンテレフタレート等と比較して熱分解が生じ易く、高い固有粘度のポリマーを使用しても熱分解によって固有粘度が著しく低下し、複合マルチフィラメントにおいては両者の固有粘度差を大きく維持することが困難であるためである。
【００３８】
二種のポリエステル成分の複合比（一般的に質量％で７０／３０〜３０／７０の範囲内のものが多い）、接合面形状（直線又は曲線形状のものがある）は特に限定されない。又、総繊度は２０〜３００ｄｔｅｘ、単糸繊度は０．５〜２０ｄｔｅｘが好ましく用いられる。
【００３９】
添加する第三成分としては、脂肪族ジカルボン酸（シュウ酸、アジピン酸等）、脂環族ジカルボン酸（シクロヘキサンジカルボン酸等）、芳香族ジカルボン酸（イソフタル酸、ソジウムスルホイソフタル酸等）、脂肪族グリコール（エチレングリコール、１，２−プロピレングリコール、１，４−ブタンジオール、テトラメチレングリコール等）、脂環族グリコール（シクロヘキサンジメタノール等）、芳香族を含む脂肪族グリコール（１，４−ビス（β−ヒドロキシエトキシ）ベンゼン等）、ポリエーテルグリコール（ポリエチレングリコール、ポリプロピレングリコール等）、脂肪族オキシカルボン酸（ω−オキシカプロン酸等）、芳香族オキシカルボン酸（Ｐ−オキシ安息香酸等）等がある。又、１個又は３個以上のエステル形成性官能基を有する化合物（安息香酸等又はグリセリン等）も重合体が実質的に線状である範囲内で使用出来る。
【００４０】
さらに二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
本発明においてポリトリメチレンテレフタレート繊維の紡糸については、１５００ｍ／分程度の巻取り速度で未延伸糸を得た後、２〜３．５倍程度で延撚する方法、紡糸−延撚工程を直結した直延法（スピンドロー法）、巻取り速度５０００ｍ／分以上の高速紡糸法（スピンテイクアップ法）の何れを採用しても良い。
【００４１】
また、繊維の形態は、長繊維でも短繊維でもよく、長さ方向に均一なものや太細のあるものでもよく、断面においても丸型、三角、Ｌ型、Ｔ型、Ｙ型、Ｗ型、八葉型、偏平（偏平度１．３〜４程度のもので、Ｗ型、Ｉ型、ブーメラン型、波型、串団子型、まゆ型、直方体型等がある）、ドッグボーン型等の多角形型、多葉型、中空型や不定形なものでもよい。
さらに糸条の形態としては、リング紡績糸、オープンエンド紡績糸、エアジェット精紡糸等の紡績糸、単糸デシテックスが０．１〜５デシテックス程度のマルチフィラメント原糸（極細糸を含む）、甘撚糸〜強撚糸、仮撚加工糸（ＰＯＹの延伸仮撚糸を含む）、空気噴射加工糸、押し込み加工糸、ニットデニット加工糸等がある。
【００４２】
本発明のポリエステル繊維とアクリル繊維との紺用品の形態は、糸条の形態であることも、布帛の形態であることもできる。糸条の形態の例としては、混紡（混綿、フリース混紡、スライバー混紡、コアヤーン、サイロスパン、サイロフィル、ホロースピンドル等）、交絡混繊、交撚、意匠撚糸、カバリング（シングル、ダブル）、複合仮撚（同時仮撚、先撚仮撚）、伸度差仮撚、位相差、仮撚加工後に後混繊、２フィード（同時フィードやフィード差）空気噴射加工等による混用形態が挙げられる。一方、布帛の形態の例としては、一般的な交編があり、例えば交編では、両者を引き揃えて給糸したり、二重編地（例えばダブル丸編機、ダブル横編機、ダブルラッセル経編機）において表面及び又は裏面に各々給糸又は引き揃えて給糸する方法がある。
【００４３】
交編では一方が経糸に他方を緯糸に用いる、経糸及び又は緯糸において両者を１〜３本交互に整経や緯入れにより配置する方法がある。さらには起毛織物やパイル織物において一方が地組織を構成し、他方が起毛部、パイル部を構成したり混用して地組織、起毛部等を構成する。二重織物において表面及び又は裏面を各々構成、又は混用して構成する等がある。またこれら各種の糸段階での複合と機上での複合を組み合わせてもよい。特に、芯部にポリエステル繊維を、鞘部にアクリル繊維を配置するように複合した鞘芯複合糸や交撚糸は、アクリル繊維の風合を保持しつつ、寸法安定性、防シワ性などの機能性をも付与でき好ましい。
【００４４】
本発明のポリエステル繊維とアクリル繊維との混用品の染色にあたって、易染性ポリエステル繊維を分散染料で染色する場合、通常ポリエステル繊維が分散染料にて染色されている染色条件であればいずれでも適用でき、染色助剤の種類とその使用濃度、染色ｐＨ、染色浴比、染色時間等は被染色品の種類、用いられる処理装置、染色法を勘案して適宜設定すればよい。分散染料としては、ベンゼンアゾ系（モノアゾ、ジスアゾ、ナフタレンアゾ系）や複素環アゾ系（チアゾールアゾ、ベンゾチアゾールアゾ、キノリンアゾ、ピリドンアゾ、イミダゾールアゾ、チオフェンアゾ等）に代表されるアゾ系分散染料の使用が易染性ポリエステル繊維の常圧染色における発色性を高め、同色性、染色堅牢度を高める上で好ましい。
【００４５】
また、特に染色濃度が低い場合には、拡散指数３．０以上の分散染料を用いるとアクリル繊維への染着が極めて少なく、染色バッチごとの色のバラツキが少なくなるので好ましい。またアクリル繊維の染色は、カチオン染料や分散型カチオン染料にて通常アクリル繊維が染色されている条件であればいずれでも適用でき、染色法は分散染料との二浴染色法、一浴二段染色法、一浴染色法等適宜実施すればよい。
【００４６】
染色する際の染色温度は１１０℃以下が好ましく、特に１００℃以下で染色するのが色の再現性を高める上で好ましい。染色操作は、ウインス、ジッガー、ビーム染色機、液流染色機等の装置を用い、バッチ方式、連続方式のいずれによっても実施することができる。なお、浸染以外にパディング染色法、プリント法であっても実施することができる。染色後の後処理としてとしては、通常実施されている弱アルカリ下や酸性下での還元剤を用いた還元洗浄やそーピング処理等を実施する。
得られた混用染色品は、易染性ポリエステル繊維への分散染料の染着率を高め、単糸デシテックスが小さくても発色性が高く、アクリル繊維との同色性が良好で見栄えのよい混用品の染色物が得られる。また染色バッチごとの色のバラツキを抑え染色機の操業率を向上させる。
【００４７】
混用染色品は後処理後、常法に従って仕上げればよいが、ファイナルセット温度はプレセット温度より１０℃以上低くしてセットすると好ましい結果が得られる。
本発明のポリエステル繊維とアクリル繊維との混用品は、格段にソフトでしなやかな風合を有し、発色性が高く、同色性が良好で、染色バッチごとの色のバラつきが少なく、色の再現性が高い染色物が得られ、かつ堅牢度性能も良好である。具体的には、ＪＩＳ−Ｌ−０８４４  Ａ−２法における洗濯堅牢度が３級以上であって、ＪＩＳ−Ｌ−０８４８法における汗アルカリ堅牢度が３級以上である、商品価値の高い混用品を得ることができる。
【実施例】
【００４８】
以下に本発明を実施例などにより更に具体的に説明するが、本発明はこれら実施例などにより何ら限定されるものではない。尚、本発明で用いられる特性値の測定法を以下に示す。
（１）固有粘度[η]  （ｄｌ／ｇ）
固有粘度[η]（ｄｌ／ｇ）は、次式の定義に基づいて求められた値である。
[η]＝ｌｉｍ（ηｒ―１）／Ｃ
Ｃ→０
定義中、ηｒは純度９８％以上のｏ−クロロフェノール溶媒で溶解したポリマーの希釈溶液３５℃での粘度を同一温度で測定した上記溶媒の粘度で除した値であり、相対粘度と定義されてものである。Ｃはｇ／１００ｍｌで表されるポリマー濃度である。
（２）強度・伸度
オリエンテック社製引張試験機を用い、糸長２０ｃｍ、引張速２０ｃｍ／分の条件で測定した。
【００４９】
（３）繊度変動値Ｕ％、Ｕ％波形高低差   
以下の方法で繊度変動値チャート（グラフ；Ｄａｉａｇｒａｍ  Ｍａｓｓ）を求めると同時にＵ％を測定した。
・測定器：イブネスター（ツエルベガーウースター社製、ウースターテスターＵＴ−４）
・測定条件
測定法  ：  ノーマル
糸速度  ：  １００ｍ／分
ディスクテンション強さ（Ｔｅｎｓｉｏｎ  ｆｏｒｃｅ）：１０％
撚り（Ｔｗｉｓｔ）  ：  Ｓ撚り  １００００回／ｍｉｎ    
測定糸長  ：  ５００ｍ
スケール  ：  ±１０％
・繊度変動値Ｕ％
変動チャート及び表示される変動値を直読した。
・繊度変動周波数解析
イブネステスターに付属の繊度変動周波数解析ソフトを用い上記条件で５００ｍ測定し、周波数とＣＶ値を読んだ。
【００５０】
（４）損失正接
オリエンテック社製レオバイブロンを用い、試料重量約０．１ｍｇ、測定周波数１１０Ｈｚ、昇温速度５℃／分、乾燥空気中にて測定を行い、各温度における力学的損失正接（ｔａｎδ）、および動的粘弾性（Ｅ’）を測定する。その結果から、ｔａｎδ−温度曲線が得られ、この曲線上でｔａｎδが最大値を示す温度（Ｔｍａｘ）（℃）とそのときのｔａｎδの極大値ｔａｎδｍａｘを求めた。
【００５１】
（５）吸尽率、発色性（Ｋ／Ｓ）測定：染色性の評価
試料は、糸を一口編地としスコアロール４００を２ｇ／リットル含む温水を用いて、７０℃、２０分間精錬処理し、タンブラー乾燥機で乾燥させ、次いで、ピンテンターを用いて、１８０℃、３０秒間の熱セットを行ったものを用いた。
染料は、Ｓｕｍｉｋａｒｏｎ  Ｂｌｕｅ  Ｓ−３ＲＦ（住化ケムテックス（株）製、商品名）を布帛に対して５重量％使用し、さらに分散剤として、ニッカサンソルト７０００（日華化学（株）製、商品名）０．５ｇ／リットル、酢酸０．２５ｍｌ／リットル、酢酸ナトリウム１．０ｇ／リットルを添加してＰＨを５に調整して染液とした。浴比２５倍の染浴中で９５℃にて６０分の染色後、吸尽率を求めた。吸尽率は、染料原液の吸光度をＡ、染色後の染液の吸光度ａを分光光度計から求め、以下の式に代入して求めた。吸光度は、当該染料の最大吸収波長である５８０ｎｍでの値を採用した。
吸尽率＝（Ａ−ａ）／Ａ×１００（％）
発色性は、Ｋ／Ｓを用いて評価した。この値は、染色後のサンプル布帛の分光反射率Ｒを測定し、以下に示すＫｕｂｅｌｋａ−Ｍｕｎｋの式から求めた。この値が大きいほど発色性が高い（表面濃度が高い）こと、すなはち、良く発色されていることを示す。
Ｋ／Ｓ＝（１−Ｒ）２／２Ｒ
【００５２】
（６）紡糸性の評価
１錘で２４時間紡糸した場合の糸切れ回数で以下のように評価した。
糸切れ回数が１回以下を○、１〜３回までを△、３回を越える場合を×とした。
【００５３】
（７）均染性評価
試料は、糸を一口編地としスコアロール４００を２ｇ／リットル含む温水を用いて、７０℃、１５分間精練処理し、染料は、Ｆｏｒｏｎ  Navy  Ｓ−ＧＬ（クラリアントジャパン（株）製、商品名）を布帛に対して３重量％使用し、さらに分散剤として、ニッカサンソルト７０００（日華化学（株）製、商品名）０．５ｇ／リットル、酢酸０．２５ｍｌ／リットル、酢酸ナトリウム１．０ｇ／リットルを添加してＰＨを５に調整して染液とした。浴比２５倍の染浴中でボイルにて３０分染色後、均染性を以下の方法にて判定した。
ベテランの判定者３名で１０段階評価し、次のように判定した。
○：８以上で均染性良好
△：６〜７で若干不良
×：６以下で不良
【００５４】
（８）風合い評価
検査者（３０人）の触感によって布帛を次の基準で相対評価した。  
◎  ：格段にソフトで、しなやか感が非常によい
○  ：ソフト、しなやか感はよい
△  ：ソフト、しなやか感はやや劣る
×  ：ソフト、しなやか感がない
【００５５】
（９）同色性
易染性ポリエステル繊維とアクリル繊維との明度差が少なく、色相差、彩度差、イラツキが少ないものを良好とし、５級（良好）〜１級（劣る）の５段階に判定した。
（１０）染色物の発色性Ｌ値の測定
染色布帛の表面の色濃度を分光測色計（Ｋｏｌｌｍｏｒｇｅｎ社製、形式マクベスＭＳ−２０２０）を使用してＬａｂ表色系におけるＬ値を測定した。Ｌ値は低い方が発色性が高い。
（１１）染色バッチ間色差：色ブレ評価
混用品１０反を１バッチとし、１０バッチ染色を繰り返し、各バッチの１０反目を代表としてそれぞれについて、１０バッチ間の色差を分光測色計（Ｋｏｌｌｍｏｒｇｅｎ社製、形式マクベスＭＳ−２０２０）にて測定し、その平均値を用いた。
【００５６】
（１２）洗濯堅牢度
混用染色品について、ＪＩＳ−Ｌ−０８４４  Ａ−２法に準じて評価した。但し、洗剤はアタック（花王（株）製：商品名）１ｇ／リットルで用いた。試験片の変褪色と添付白布片の汚染の程度をそれぞれ変褪色用グレースケール、汚染用グレースケールと比較して判定した。
（１３）汗アルカリ堅牢度
混用染色品について、ＪＩＳ−Ｌ−０８４８法に準じてアルカリ性人工汗液を用いて評価した。試験片の変褪色と添付白布片の汚染の程度をそれぞれ変褪色用グレースケール、汚染用グレースケールと比較して判定した。
【００５７】
（１４）伸長回復率
混用染色品について、布帛のタテ或いはヨコ方向に布帛と同重量の初荷重をかけ、布帛の原長を測定する。次に、１．８ｋｇの荷重をかけたときの布帛の伸びを原長に対する割合から伸長率（％）を求める。この伸長率の８０％まで伸ばして１分間放置し、原長までもどして３分間放置する。これを５回繰り返し操作したのち、初荷重下の残留伸びＬ１
（ｃｍ）を測定して、伸長回復率（％）＝{（Ｌ−Ｌ１）／Ｌ}×１００で表わす。測定値はタテ、ヨコの平均値で表わす。
【００５８】
［実施例１、比較例１］
テレフタル酸ジメチル（以下、ＤＭＴと称す）１００部、エチレングリコール７６部、エステル交換触媒として、酢酸マンガン４水和物塩０．０４部を仕込み、１５０℃から２４０℃に加熱して３時間を要してメタノールを留出しつつエステル交換反応を行った。次いで、安定剤としてトリメチルフォスフェート０.０４部、重合触媒として三酸化アンチモン０．０５部、艶消し剤として二酸化チタン０．４部を添加した後、表１記載の分子量及び添加量にてポリエチレングリコールと、熱安定剤としてイルガノックス２４５（チバガイギー社製）をポリエチレングリコールに対して３％となるように加え混合添加する。その後、３０分かけて常圧にて重縮合反応を行い、重合槽に移送した。移送完了後、徐々に減圧して、真空度０．５Ｔｏｒｒ、２７５℃で重縮合反応を行い、[η]＝０．７３の改質ポリエステルを得た。これらポリマーを用いて、紡孔径０．１７φに穿孔された、紡糸孔３６（外層に２４個、芯間距離１０．５ｍｍ、内層に１２個、芯間距離１８．３ｍｍ）有する２周円配列紡口を使用して、紡糸温度２８０℃、吐出線速度４３．２ｃｍ／秒、巻取速度５８００ｍ／分で高速紡糸を行い、４４デシテックス／３６フィラメントの繊維を得た。得られた易染性ポリエステル繊維のＴｍａｘ、強度、伸度、染色性、紡糸性評価結果を表１に記載した。
【００５９】
本発明の易染性ポリエステル繊維の分散染料に対する染色性は、通常法で紡糸されたポリエステル繊維（Ｔｍａｘ１３６℃）の１３０℃、６０分の染色性を比較することで評価できる。通常法で紡糸されたポリエステル繊維の分散染料に対する染料吸尽率は９４％でＫ／Ｓ値は２４であった。
この糸条とアクリル繊維６０番単糸を用い、常法にて２０ゲージ丸編フライス編地を編成した。ポリエステル繊維の混用率は３５％で、編地目付は１３０ｇ／ｍ２であった。
【００６０】
得られた編地を８０℃にて精練リラックスを行い、１６０℃で乾熱セットを行い、下記の染色条件で各々染色した。
染色条件
染料：ダイアニックス  イエロー  ＡＣ−Ｅ  ０．３９９％ｏｍｆ
（拡散指数３．９）
ダイアニックス  レッド  ＡＣ−Ｅ    ０．２９１％ｏｍｆ
（拡散指数４．８）
ダイアニックス  ブルー  ＡＣ−Ｅ    ０．０８５ｏｍｆ
（拡散指数５．２）    
（分散染料は全てダイスター社製、染料濃度はポリエステル重量に対する
割合を示す）
カヤクリル  イエロー  ３ＲＬ−ＥＤ  ０．３４７％ｏｍｆ
カヤクリル  レッド  ＧＲＬ−ＥＤ    ０．１２９％ｏｍｆ
カヤクリル  ブルー  ＧＳＬ−ＥＤ    ０．０３６％ｏｍｆ
（カチオン染料は全て日本化薬カラーズ社製、染料濃度はアクリル重量に
対する割合を示す）
酢酸：            ０．８ｃｃ／リットル
酢酸ナトリウム：  １ｇ／リットル
ＳＲ−１８０１Ｍコンク（高松油脂（株）製）  ４％ｏｍｆ
浴  比  ：              １：２０
染色温度、時間：  ９５℃、３０分
【００６１】
染色完了後、非イオン洗浄剤０．５ｇ／リットルの浴で６０℃、１５分のソーピング、水洗し、１４０℃で３０秒間の乾熱セットで仕上げた。仕上げた混用染色品の風合、発色性、同色性、染色バッチ間色差、洗濯堅牢度、汗アルカリ堅牢度の評価結果を表１に示す。
表１の結果より、本発明の実施例１で得られた混用品は、いずれも比較例１に比べ、格段にソフトでしなやかな風合を有し、発色性が高く、イラツキがなく同色性が良好であり、染色バッチごとの色のバラツキが少なく、色の再現性が高い染色物が得られ、かつ堅牢度性能も良好で商品価値の高い混用品が得られることがわかる。
【００６２】
［実施例２、比較例２］
実施例１で製造された４４デシテックス／３６フィラメントの各々のポリエステル原糸を２ヒータータイプの仮撚機にて次の加工条件にて仮撚加工糸を作製した。加工条件は、糸速５００ｍ／分、ファーストヒーター温度１９５℃、セカンドヒーター温度１８０℃、ウレタンディスク１−４−１、延伸倍率１．０９とした。
【００６３】
次に、固有粘度［η］＝０．９２のポリトリメチレンテレフタレートを紡糸温度２６５℃、紡糸速度１２００ｍ／分で未延伸糸を得、次いで、ホットロール温度６０℃、ホットプレート温度１４０℃、延伸倍率３倍、延伸速度８００ｍ／分で延撚して、４０ｄｔｅｘ／２４ｆの延伸糸を得た。延伸糸の強伸度、弾性率並びに１０％伸長時の弾性回復率は、各々３．５ｃＮ／ｄｔｅｘ、４６％、２１ｃＮ／ｄｔｅｘ並びに９８％であった。尚、１０％伸長時の弾性回復率は以下の方法で求めた。
繊維をチャック間距離１０ｃｍで引っ張り試験機に取り付け、伸長率１０％まで引っ張り速度２０ｃｍ／分で伸長し１分間放置した。その後、再び同じ速度で収縮させ、応力−歪み曲線を描く。収縮中、応力がゼロになった時の伸度を残留伸度（Ａ）とする。弾性回復率は以下の式に従って求めた。
１０％伸長時の弾性回復率＝［（１０−Ａ）／１０］×１００（％）
【００６４】
次に、２ヒータータイプの仮撚機を用い次の加工条件にて仮撚加工糸を作製した。加工条件は、糸速４００ｍ／分、ファーストヒーター温度１６５℃、セカンドヒーター温度１６５℃、セラミックディスク４枚、延伸倍率１．０４。
次に得られた各々のポリエステル加工糸とポリトリメチレンテレフタレート加工糸とアクリル繊維６０番単糸を混用しながら、実施例１と同様に２０ゲージ丸編フライス編地を作製した。ポリエステル繊維の混用率は２６％で、ポリトリメチレンテレフタレート繊維の混用率は２４％で、目付１３０ｇ／ｍ２であった。
【００６５】
得られた編地を４０℃、６０℃、９０℃と温度を変えながら拡布状で精練リラックスした後、１６０℃にて乾熱セットを行い、下記の条件にて各々染色した。
染色条件
染料：ダイアニックス  ブラック  Ｓ−Ｒ  (200)  ６．１％ｏｍｆ
（ダイスター社製、染料濃度はポリエステル、ポリトリメチレンテレフタレ
ート重量に対する割合を示す）
カヤクリル  ブラック  Ｒ−ＥＤ  ９．５％ｏｍｆ
（日本化薬カラーズ社製、染料濃度はアクリル重量に対する割合を示す）
酢酸：              ０．８ｃｃ／リットル
酢酸ナトリウム：    １ｇ／リットル
ＳＲ−１８０１Ｍコンク（高松油脂（株）製）：  ６％ｏｍｆ
浴比：    １：２０
染色温度、時間：  ９８℃、５０分
【００６６】
染色完了後、染色機から染色残液を排出し、染色機に水を入れ、温度を７０℃まで昇温し、これに下記薬剤を添加して下記の濃度の還元洗浄浴を調整し、７０℃で１０分間の還元洗浄を実施した。
二酸化チオ尿素            １ｇ／リットル
トリポリリン酸ソーダ−    １ｇ／リットル
ビスノールＵＰ−１０（一方社油脂工業（株）製）  ０．５ｇ／リットル
この還元洗浄後、残液を排出し、温湯及び水により染色物をすすぎ洗いした後、１４０℃で３０秒間の乾熱セットで仕上げた。
仕上げた混用染色品の風合、発色性、同色性、染色バッチ間色差、洗濯堅牢度、汗アルカリ堅牢度の評価結果を表２に示す。
【００６７】
［比較例３］
さらに比較として、アクリル繊維６０番単糸を用い、実施例２と同様に２０ゲージフライス編地を作製し、常法により精練、カチオン染料にて黒染色、ソーピングを行った後、１４０℃で３０秒間の乾熱セットで仕上げた。仕上げた染色物の風合、洗濯堅牢度、汗アルカリ堅牢度の評価結果を表２に示す。
【００６８】
表２の結果より、本発明の実施例２で得られた混用品は、いずれも比較例２比べ、格段にソフトでしなやかな風合を有し、発色性が高く、同色性が良好で、染色バッチごとの色のバラツキが少なく、色の再現性の高い染色物が得られ、かつ堅牢度性能も良好であることがわかる。またアクリル繊維とほぼ同じ風合が得られており、伸長回復率に優れ商品価値の高い混用品が得られていることがわかる。
【００６９】
［実施例３、比較例４］
ナイロン−６仮撚加工糸４４ｄｔｅｘ／１３ｆと１７ｄｔｅｘのポリエーテル系ポリウレタン繊維（旭化成せんい（株）製、商品名  ロイカＳＣ）をドラフト２．６倍でＺ方向に１４００Ｔ／Ｍで合糸追撚した糸条と実施例２で作製した各々のポリエステル加工糸とアクリル繊維６０番単糸の３種類を混用しながら２０ゲージ片袋編地を作製した。ポリエステル繊維の混用率は２５％で、ナイロンカバリング糸の混用率は２５％で、目付１４０ｇ／ｍ２であった。
【００７０】
得られた編地を４０℃、６０℃、９０℃と温度を変えながら拡布状で精練リラックスした後、１６０℃にて乾熱セットを行い、下記の条件にて各々染色した。
染色条件
染料：ダイアニックス  イエロー  ＡＣ−Ｅ  ０．３９９％ｏｍｆ
（拡散指数３．９）
ダイアニックス  レッド  ＡＣ−Ｅ    ０．２９１％ｏｍｆ
（拡散指数４．８）
ダイアニックス  ブルー  ＡＣ−Ｅ    ０．０８５％ｏｍｆ
（拡散指数５．２）    
（分散染料は全てダイスター社製、染料濃度はポリエステル重量に対する割合
を示す）
カヤノール  イエロー  Ｎ−３Ｒ    ０．０８２％ｏｍｆ  
カヤノール  レッド  ＮＢＲ        ０．０４９％ｏｍｆ
カヤノール  ブルー  ＮＲ          ０．０１６％ｏｍｆ
（酸性染料は全て日本化薬カラーズ社製、染料濃度はナイロン重量に対する
割合）
カヤクリル  イエロー  ３ＲＬ−ＥＤ  ０．３４７％ｏｍｆ
カヤクリル  レッド  ＧＲＬ−ＥＤ    ０．１２９％ｏｍｆ
カヤクリル  ブルー  ＧＳＬ−ＥＤ    ０．０３６％ｏｍｆ
（カチオン染料は全て日本化薬カラーズ社製、染料濃度はアクリル重量に対
する割合を示す）
酢酸：            ０．８ｃｃ／リットル
酢酸ナトリウム：  １ｇ／リットル
ＳＲ−１８０１Ｍコンク（高松油脂（株）製）  ４％ｏｍｆ
浴  比  ：              １：２０
染色温度、時間：  ９５℃、３０分
【００７１】
染色完了後、非イオン洗浄剤０．５ｇ／リットルの浴で６０℃、１５分のソーピング、水洗し、１４０℃で３０秒間の乾熱セットで仕上げた。仕上げた混用染色品の風合、発色性、同色性、染色バッチ間色差、洗濯堅牢度、汗アルカリ堅牢度の評価結果を表３に示す。
表３の結果より、本発明の実施例３で得られた混用品は、いずれも比較例４に比べ、格段にソフトでしなやかな風合を有し、発色性が高く、同色性が良好であり、染色バッチごとの色のバラツキが少なく、色の再現性の高い染色物が得られ、かつ堅牢度性能も良好で商品価値の高い混用品が得られることがわかる。
【００７２】
【表１】
2007002357.tif 000002
【００７３】
【表２】
2007002357.tif 000003
【００７４】
【表３】
2007002357.tif 000004
【産業上の利用可能性】
【００７５】
本発明の混用品は特にインナー分野で好適に利用できる。
【図面の簡単な説明】
【００７６】
【図１】本発明で使用されるポリエステル繊維の紡糸における紡口の断面概要図の例を示す。
【図２】本発明で使用されるポリエステル繊維の紡糸における紡口の平面概要図の例を示す。
【図３】本発明で使用されるポリエステル繊維の紡糸生産工程例を示す。
【図４】本発明で使用されるポリエステル繊維のＵ％及びイブネステスターによる周波数解析チャートの例を示す。
【図１】
2007002357.tif 000005
【図２】
2007002357.tif 000006
【図３】
2007002357.tif 000007
【図４】
2007002357.tif 000008